"炭素数12~20の不飽和高級アルコールと、炭素数3~8の多価アルコールとを含む、経皮吸収促進用組成物。炭素数12~20の不飽和高級アルコールが、直鎖アルコールである、請求項1記載の経皮吸収促進用組成物。炭素数12~20の不飽和高級アルコールが、オレイルアルコールを含む、請求項1に記載の経皮吸収促進用組成物。炭素数3~8の多価アルコールが、プロピレングリコール、ブチレングリコール、グリセリン、ジプロピレングリコール、オクタンジオールからなる群から選択される1種または2種以上である、請求項1~3のいずれか1項記載の経皮吸収促進用組成物。炭素数2~9の有機アミンをさらに含む請求項1~4のいずれか1項記載の経皮吸収促進用組成物。炭素数2~9の有機アミンが、モノエタノールアミン、モノイソプロパノールアミン、ジエタノールアミン、ジイソプロパノールアミン、トリエタノールアミン、トリイソプロパノールアミン、エチレンジアミン、トリスヒドロキシメチルアミノメタンからなる群から選択される1種または2種以上である、請求項5記載の経皮吸収促進用組成物。酸性薬物の経皮吸収促進用である、請求項5または6記載の経皮吸収促進用組成物。貼付製剤用である、請求項1~7のいずれか1項記載の経皮吸収促進用組成物。請求項1~7のいずれか1項記載の組成物と薬物とを含む薬物含有粘着層または薬物貯蔵層を支持体の片面に有する、貼付製剤。本発明は、上記のような事情に鑑みてなされたものであり、その解決しようとする課題は、十分に高い薬物の経皮吸収促進効果を示す経皮吸収促進用組成物、特に、酸性薬物に対して、十分に高い経皮吸収促進効果を示す経皮吸収促進用組成物を提供することである。また、十分に高い薬物の経皮吸収性を示す貼付製剤、特に酸性薬物の十分に高い経皮吸収性を示す貼付製剤を提供することである。本発明者らは、上記の課題を解決するために鋭意研究した結果、炭素数12~20の不飽和高級アルコールと炭素数が3~8である多価アルコールとの組み合わせが、薬物の経皮吸収性向上に極めて有利に作用し、また、かかる不飽和高級アルコールおよび多価アルコールとともに炭素数が2~9である有機アミンをさらに組み合わせることによって、特に酸性薬物の経皮吸収性が大きく向上し得ることを知見し、かる知見に基づいてさらに研究を進めることにより、本発明を完成するに到った。すなわち、本発明の要旨は以下の通りである。[1]炭素数12~20の不飽和高級アルコールと、炭素数3~8の多価アルコールとを含む、経皮吸収促進用組成物。[2]炭素数12~20の不飽和高級アルコールが、直鎖アルコールである、上記[1]記載の経皮吸収促進用組成物。[3]炭素数12~20の不飽和高級アルコールが、オレイルアルコールを含む、上記[1]に記載の経皮吸収促進用組成物。[4]炭素数3~8の多価アルコールが、プロピレングリコール、ブチレングリコール、グリセリン、ジプロピレングリコール、オクタンジオールからなる群から選択される1種または2種以上である、上記[1]~[3]のいずれか1つに記載の経皮吸収促進用組成物。[5]炭素数2~9の有機アミンをさらに含む上記[1]~[4]のいずれか1つに記載の経皮吸収促進用組成物。[6]炭素数2~9の有機アミンが、モノエタノールアミン、モノイソプロパノールアミン、ジエタノールアミン、ジイソプロパノールアミン、トリエタノールアミン、トリイソプロパノールアミン、エチレンジアミン、トリスヒドロキシメチルアミノメタンからなる群から選択される1種または2種以上である、上記[5]記載の経皮吸収促進用組成物。[7]酸性薬物の経皮吸収促進用である、上記[5]または[6]記載の経皮吸収促進用組成物。[8]貼付製剤用である、上記[1]~[7]のいずれか1つに記載の経皮吸収促進用組成物。[9]上記[1]~[7]のいずれか1つに記載の組成物と薬物とを含む薬物含有粘着層または薬物貯蔵層を支持体の片面に有する、貼付製剤。本発明によれば、これまで経皮吸収性が乏しいとされていた薬物に対しても、十分に高い薬物の経皮吸収促進効果が得られる、経皮吸収促進用組成物を実現できる。また、炭素数2~9の有機アミンをさらに組み合わせることで、特に酸性薬物に対する経皮吸収促進効果がより一層向上した経皮吸収促進用組成物を実現できる。また、本発明の経皮吸収促進用組成物を使用することで、優れた薬物の経皮吸収性を示すマトリクス型またはリザーバー型貼付製剤を提供することもできる。以下、本発明をその実施形態に即して説明する。本発明の経皮吸収促進用組成物以下、単に本発明の組成物ともいうは、炭素数12~20の不飽和高級アルコールと、炭素数3~8の多価アルコールとを含むことが主たる特徴である。炭素数12~20の不飽和高級アルコールには、通常、一価アルコールが使用される。その構造は特に限定されず、直鎖状または分岐鎖状のいずれでもよいが、好ましくは直鎖状である。また、不飽和結合数は1個または2個以上でもよいが、好ましくは1個または2個である。具体的には、オレイルアルコール、trans-2-ドデセノール、2,4-ドデカジエン-1-オール、trans-2-トリデセン-1-オール、trans-9-オクタデセノール、cis,cis-9,12-オクタデカジエン-1-オールなどが挙げられる。かかる炭素数12~20の不飽和高級アルコールは1種または2種以上を用いることができる。炭素数3~8の多価アルコール以下、単に多価アルコールともいうには、2価または3価のアルコールを用いることができるが、その構造は特に限定されない。具体的には、プロピレングリコール、ブチレングリコール、グリセリン、ジプロピレングリコール、オクタンジオール等が挙げられる。なかでも、炭素数が3~4のものが好ましく、特に好ましくはプロピレングリコール、ブチレングリコールである。かかる炭素数3~8の多価アルコールは1種または2種以上を用いることができる。本発明の組成物は、炭素数2~9の有機アミンをさらに含むことができる。炭素数2~9の有機アミンは、製剤中および皮膚中での薬物、特に酸性薬物の溶解度を高める作用を示し、酸性薬物の経皮吸収性に有利に働く。炭素数2~9の有機アミンとしては、1級、2級または3級アミンを用いることができ、その構造は特に限定されないが、モノエタノールアミン、モノイソプロパノールアミン、ジエタノールアミン、ジイソプロパノールアミン、トリエタノールアミン、トリイソプロパノールアミン、エチレンジアミン、トリスヒドロキシメチルアミノメタン等が好ましい。より好ましくは、ジエタノールアミン、ジイソプロパノールアミン、トリエタノールアミン、トリイソプロパノールアミン等である。本発明の組成物は、各種の薬物の経皮吸収を促進することができる。すなわち、各種の医薬品の有効成分として用いられる塩基性化合物またはその塩と本発明の組成物とを組み合わせることにより、経皮吸収性に優れた医薬品組成物を製造することができる。薬物としては、ヒトなどの哺乳動物の皮膚を通して投与し得る性質、すなわち経皮吸収性を有するものであれば特に限定されるものではない。具体的には、全身性麻酔薬、催眠鎮静薬、抗癲癇薬、解熱鎮痛消炎薬、鎮暈薬、精神神経用薬、局所麻酔薬、骨格筋弛緩薬、自律神経用薬、鎮痙薬、抗パーキンソン薬、抗ヒスタミン薬、強心薬、不整脈用薬、利尿薬、血圧降下薬、血管収縮薬、冠血管拡張薬、末梢血管拡張薬、動脈硬化用薬、循環器用薬、呼吸促進薬、鎮咳去痰薬、ホルモン薬、化膿性疾患用外用薬、鎮痛鎮痒収斂消炎用薬、寄生性皮膚疾患用薬、止血用薬、痛風治療用薬、糖尿病用薬、抗悪性腫瘍用薬、抗生物質、化学療法薬、麻薬、抗統合失調症薬、抗うつ薬、禁煙補助薬などが例示できる。なお、本発明の組成物が炭素数2~9の有機アミンを含む態様の場合、特に酸性薬物の経皮吸収促進により有利に作用する。これは、有機アミンによって酸性薬物の製剤中および皮膚中での溶解性がより顕著に向上するためと考えられる。本発明において、酸性薬物とは、各種の医薬品の有効成分として用いられる、分子中に塩基性官能基を有するか否かにかかわらず、カルボキシ基、スルホ基、チオール基、リン酸基、芳香族水酸基などの酸性官能基を分子中に有する化合物またはその塩を意味する。特に酸性薬物が分子中に官能基を複数有する化合物の場合、複数の官能基の全てが酸性官能基である化合物が好ましい。なお、塩基性薬物とは、各種の医薬品の有効成分として用いられる、分子中にアミノ基、イミノ基などの塩基性官能基を有するが、酸性官能基を有さない化合物またはその塩を意味し、中性薬物とは、各種の医薬品の有効成分として用いられる、分子中に酸性官能基も塩基性官能基も有さない化合物を意味する。本発明の組成物における各成分の配合量は経皮吸収促進を図る薬物の種類や所望の経皮吸収速度などに応じて適宜選択することが可能である。一般的には、組成物が有機アミンを含まない場合、多価アルコールと高級アルコールとの合計重量100重量部において、多価アルコールを50~99.99重量部好ましくは80~99.9重量部、より好ましくは90~99.9重量部、とりわけ好ましくは95~99重量部程度とし、残りを高級アルコールが占める配合とするのが好ましい。また、組成物が有機アミンを含む場合、多価アルコールと高級アルコールと有機アミンとの合計重量100重量部において、多価アルコールを40~99.9重量部好ましくは50~99重量部、より好ましくは60~98重量部、とりわけ好ましくは90~97重量部程度とし、残りを高級アルコールと有機アミンが占める配合が好ましい。高級アルコールと有機アミンの配合比高級アルコール:有機アミンは重量比で0.01:99.99~99.99:0.01が好ましく、より好ましくは0.1:99.9~99.9:0.1、特に好ましくは1:99~99:1、最も好ましくは30:70~70:30である。本発明の組成物は、薬物とともに経皮吸収製剤の調製に供される。経皮吸収製剤の剤型としては、軟膏剤、クリーム剤、液剤、ローション剤、リニメント剤、ハップ剤、硬膏剤プラスター剤、貼付剤等が挙げられる。多くの場合、本発明の組成物は薬物をさらに含有させた薬物含有組成物に調製して使用される。経皮吸収促進効果の観点から、当該薬物含有組成物中の薬物の含有量は飽和濃度であるか、或いは、飽和濃度の80重量以上であることが好ましい。典型的には、多価アルコールと高級アルコールとの合計量100重量部か、或いは、多価アルコールと高級アルコールと有機アミンとの合計量100重量部に対して、薬物は好ましくは0.1~40重量部、より好ましくは0.5~35重量部、特に好ましくは1.0~30重量部配合される。以下、本発明の組成物を使用した貼付製剤について説明する。本発明の貼付製剤は、支持体の片面に薬物含有粘着層を備える、所謂、マトリクス型貼付製剤であっても、支持体の片面に粘着層と薬物貯蔵層とを備える、所謂、リザーバー型貼付製剤のいずれであってもよい。マトリクス型貼付製剤図1はマトリクス型貼付製剤の典型例であり、支持体5の片面に薬物含有粘着層2、剥離ライナー1がこの順に積層されている。マトリクス型貼付製剤の場合、支持体の片面に、本発明の組成物を含む薬物含有粘着層を形成する。薬物含有粘着層は、上記の、本発明の組成物に薬物を配合して調製された薬物含有組成物に対して40~1900重量程度好ましくは67~900重量程度の粘着性ポリマーと適当量の溶剤を混合した粘着層形成用組成物を調製し、該粘着層形成用組成物を、支持体の片面又は剥離ライナーの剥離処理面に塗布し、乾燥することで形成される。なお、溶剤は特に限定はされないが、酢酸エチル、トルエン、ヘキサン等が好適である。薬物含有粘着層には架橋を施すことができ、この場合、粘着層形成用組成物にさらに架橋剤を配合することができる。支持体の片面又は剥離ライナーへの粘着層形成用組成物の塗布は、例えば、キャスティング、プリンティング、その他の当業者に自体公知の技法により実施すればよい。薬物含有粘着層の形成後、保護、保存性等のために薬物含有粘着層には剥離ライナー又は支持体を貼り合わせるのが好ましい。上記粘着性ポリマーとしては、特に限定されず、メタアクリル酸エステル系ポリマーを含むアクリル系ポリマー;スチレン-イソプレン-スチレンブロック共重合体、スチレン-ブタジエン-スチレンブロック共重合体、ポリイソプレン、ポリイソブチレン、ポリブタジエンなどのゴム系ポリマー;シリコーンゴム、ジメチルシロキサンベース、ジフェニルシロキサンベースなどのシリコーン系ポリマー;ポリビニルメチルエーテル、ポリビニルエチルエーテル、ポリビニルイソブチルエーテルなどのビニルエーテル系ポリマー;酢酸ビニル-エチレン共重合体などのビニルエステル系ポリマー;ジメチルテレフタレート、ジメチルイソフタレート、ジメチルフタレートなどのカルボン酸成分とエチレングリコールなどの多価アルコール成分からなるエステル系ポリマーなどが挙げられる。なかでも、多価アルコールとの相溶性の観点からアクリル系ポリマーが好ましい。アクリル系ポリマーとしては、メタアクリル酸アルキルエステルを主成分とし、これに官能性単量体を共重合して得られたものが好ましい。すなわち、メタアクリル酸アルキルエステルからなる単量体成分を50~99重量好ましくは60~95重量含有し、残りの単量体成分が官能性単量体からなる共重合体が好ましい。ここにいう主成分とは、共重合体を構成する単量体成分の総重量に基づき、50重量以上含まれる単量体成分を意味する。メタアクリル酸アルキルエステル以下、主成分単量体ともいうは、通常、アルキル基が炭素数4~13の直鎖または分岐アルキル基例えば、ブチル、ペンチル、ヘキシル、ヘプチル、オクチル、2-エチルヘキシル、ノニル、デシル、ウンデシル、ドデシル、トリデシルなどからなるものであり、これらは1種または2種以上が使用される。官能性単量体は、共重合反応に関与する不飽和二重結合を分子内に少なくとも一個有するとともに、官能基を側鎖に有するものであり、例えば、メタアクリル酸、イタコン酸、マレイン酸、無水マレイン酸などのカルボキシル基含有単量体、メタアクリル酸ヒドロキシエチルエステル、メタアクリル酸ヒドロキシプロピルエステルなどのヒドロキシル基含有単量体;スチレンスルホン酸、アリルスルホン酸、スルホプロピルメタアクリレート、メタアクリロイルオキシナフタレンスルホン酸、アクリルアミドメチルプロパン酸などのスルホキシル基含有単量体;メタアクリル酸アミノエチルエステル、メタアクリル酸ジメチルアミノエチルエステル、メタアクリル酸tert-ブチルアミノエチルエステルなどのアミノ基含有単量体;メタアクリルアミド、ジメチルメタアクリルアミド、N-メチロールメタアクリルアミド、N-メチロールプロパンメタアクリルアミド、N-ビニルアセトアミドなどのアミド基含有単量体;メタアクリル酸メトキシエチルエステル、メタアクリル酸エトキシエチルエステル、メタアクリル酸メトキシエチレングリコールエステル、メタアクリル酸メトキシジエチレングリコールエステル、メタアクリル酸メトキシポリエチレングリコールエステル、メタアクリル酸メトキシポリプレングリコールエステル、メタアクリル酸テトラヒドロフリルエステルなどのアルコキシル基含有単量体が挙げられる。かかる官能性単量体は1種または2種以上を使用でき、これらの中でも、粘着層の感圧粘着性、凝集性、粘着層中に含有する薬物の放出性などの点から、カルボキシル基含有単量体が好ましく、特に好ましくはメタアクリル酸である。アクリル系ポリマーとして、上記のメタアクリル酸アルキルエステル主成分単量体と官能性単量体との共重合体に、さらに他の単量体を共重合したものを使用することもできる。当該他の単量体としては、例えば、メタアクリロニトリル、酢酸ビニル、プロピオン酸ビニル、N-ビニル-2-ピロリドン、メチルビニルピロリドン、ビニルピリジン、ビニルピペリドン、ビニルピリミジン、ビニルピペラジン、ビニルピロール、ビニルイミダゾール、ビニルカプロラクタム、ビニルオキサゾールなどが挙げられ、これらは1種または2種以上を使用できる。また、当該他の単量体の使用量は、メタアクリル酸アルキルエステル主成分単量体と官能性単量体の合計重量に対して、通常、0~40重量程度が好ましく、より好ましくは10~30重量程度である。アクリル系ポリマーの好ましい具体例としては、ヒト皮膚への接着性がよく、接着および剥離の繰り返しが容易であるという観点から、メタアクリル酸アルキルエステルとしての2-エチルヘキシルアクリレートと、アクリル酸と、N-ビニル-2-ピロリドンとの三元共重合体が好ましく、2-エチルヘキシルアクリレートと、アクリル酸と、N-ビニル-2-ピロリドンとを、40~99.8:0.1~10:0.1~50の重量比、好ましくは50~89:1~8:10~40の重量比で共重合させた共重合体がより好ましい。ゴム系ポリマーは中でも、ポリイソブチレン、ポリイソプレンおよびスチレン-ジエン-スチレンブロック共重合体スチレン-ブタジエン-スチレンブロック共重合体SBS、スチレン-イソプレン-スチレンブロック共重合体SIS等から選ばれる少なくとも一種を主成分とするゴム系ポリマーが好ましい。薬物安定性が高く、必要な接着力および凝集力が両立できる観点から、粘度平均分子量500,000~2,100,000の高分子量ポリイソブチレンと、粘度平均分子量10,000~200,000の低分子量ポリイソブチレンとを、95:5~5:95の重量比で配合された混合物が特に好ましい。ゴム系ポリマーを用いる場合、タッキファイヤーをさらに配合するのが好ましく、タッキファイヤーをさらに配合することで、常温での薬物含有粘着層の粘着性を向上させることができる。タッキファイヤーは特に限定されず、当技術分野で公知のものを適宜選択して用いればよい。例えば、石油系樹脂例えば、芳香族系石油樹脂、脂肪族系石油樹脂など、テルペン系樹脂、ロジン系樹脂、クマロンインデン樹脂、スチレン系樹脂例えば、スチレン樹脂、ポリα-メチルスチレンなど、水添石油樹脂例えば、脂環族飽和炭化水素樹脂などなどが挙げられる。中でも、脂環族飽和炭化水素樹脂が薬物の安定性が良好になるため好適である。タッキファイヤーは、1種または2種以上を組み合わせて用いることができ、タッキファイヤーの量は、ゴム系ポリマーの総重量に対して、通常33~300重量、好ましくは50~200重量である。本発明の貼付製剤において、薬物含有粘着層中の本発明の経皮吸収促進用組成物の含有量は、薬物含有粘着層100重量中、5~70重量が好ましく、10~60重量がより好ましい。所望により、薬物含有粘着層には可塑剤を更に含有させることができる。可塑剤は粘着剤を可塑化させて粘着層にソフト感を付与し、貼付製剤を皮膚から剥離する時の皮膚接着力に起因する痛みや皮膚刺激性を低減させ得る作用を有するものであれば特に限定されない。なお、薬物含有粘着層に可塑剤を含有させる場合、可塑剤は粘着層形成用組成物の調製時に、本発明の組成物とともに粘着層形成用組成物中に配合される。可塑剤は、薬物含有粘着層100重量中、好ましくは1~70重量、より好ましくは20~60重量含有させるのが好ましい。好ましい可塑剤としては、オリーブ油、ヒマシ油、スクワレン、ラノリンのような油脂類、デシルメチルスルホキシド、メチルオクチルスルホキシド、ジメチルスルホキシド、ジメチルホルムアミド、ジメチルアセトアミド、メチルピロリドン、ドデシルピロリドンのような有機溶剤類、ポリオキシエチレンソルビタン脂肪酸エステル、ソルビタン脂肪酸エステル、ポリオキシエチレン脂肪酸エステルのような界面活性剤類、ジブチルフタレート、ジへプチルフタレート、ジオクチルフタレートなどのフタル酸エステル類、ジエチルセバケート、ジブチルセバケート、ジオクチルセバケートなどのセバシン酸エステル類、流動パラフィンのような炭化水素類、オレイン酸エチル、アジピン酸ジイソプロピル、パルミチン酸イソプロピル、パルミチン酸オクチル、ミリスチン酸イソプロピル、ミリスチン酸イソトリデシル、ラウリン酸エチルなどの脂肪酸エステル類、グリセリン脂肪酸エステル、プロビレングリコール脂肪酸エステル、エトキシ化ステアリルアルコール、ピロリドンカルボン酸脂肪酸エステルなどが挙げられる。これらはいずれか1種を単独で用いてもよいし、2種以上を併用してもよい。薬物含有粘着層には架橋構造を導入することができる。この場合、薬物含有粘着層に紫外線照射や電子線照射などの放射線照射による物理的架橋処理を施すか、或いは、三官能性イソシアネートなどのイソシアネート系化合物や有機過酸化物、有機金属塩、金属アルコラート、金属キレート化合物、多官能性化合物多官能性外部架橋剤やジアクリレートやジメタクリレートなどの多官能性内部架橋用モノマーなどの各種架橋剤を用いた化学的架橋処理を施すことができる。化学的架橋処理を行う場合、本発明の組成物とともに架橋剤を粘着層形成用組成物中に配合し、支持体の片面又は剥離ライナーの剥離処理面に粘着層形成用組成物を塗布し、乾燥して薬物含有粘着層を形成後、剥離ライナー又は支持体を薬物含有粘着層上に貼りあわせて、60~90°C、好ましくは60~70°Cで24~48時間放置して架橋反応を促進させて、架橋構造の薬物含有粘着層を形成する。本発明の貼付製剤において、薬物含有粘着層の厚みは特に限定されないが、20~300μmが好ましく、30~300μmがより好ましく、50~300μmが最も好ましい。粘着層の厚みが20μm未満であると、十分な粘着力を得ること、有効量の薬物を含有させることが困難となるおそれがあり、粘着層の厚みが300μmを超えると粘着層形成に支障塗工困難をきたすおそれがある。支持体としては、特に限定はされないが、具体的には、ポリエステル例えば、ポリエチレンテレフタレートPET等、ナイロン、ポリ塩化ビニル、ポリエチレン、ポリプロピレン、エチレン-酢酸ビニル共重合体、ポリテトラフルオロエチレン、アイオノマー樹脂などの単独フィルム、金属箔、又はこれらから選ばれる2種以上のフィルムを積層したラミネートフィルムなどが挙げられる。これらのうち、支持体として粘着層との接着性投錨性を向上させるために支持体を上記材質からなる無孔性フィルムと下記の多孔性フィルムとのラミネートフィルムとし、多孔性フィルム側に粘着層を形成することが好ましい。無孔性フィルムの厚みは2~100μmが好ましく、2~50μmがより好ましい。多孔性フィルムとしては、粘着層との投錨性が向上するものであれば特に限定されず、例えば紙、織布、不織布例えば、ポリエステル例えば、ポリエチレンテレフタレートPETなど不織布など、上記のフィルム例えば、ポリエステル、ナイロン、サラン商品名、ポリエチレン、ポリプロピレン、エチレン-酢酸ビニル共重合体、ポリ塩化ビニル、エチレン-アクリル酸エチル共重合体、ポリテトラフルオロエチレン、金属箔、ポリエチレンテレフタレートなどの単独フィルム、およびこれらの1種または2種以上のフィルムを積層したラミネートフィルムなどに機械的に穿孔処理したフィルムなどが挙げられ、特に紙、織布、不織布例えば、ポリエステル不織布、ポリエチレンテレフタレート不織布などが支持体の柔軟性の点から好ましい。多孔性フィルム、例えば、織布や不織布の場合、これらの目付量を5~30g/m2とすることが投錨力の向上の点で好ましい。支持体におけるラミネートフィルムは、ドライラミネート法、ウェットラミネート法、エクストルージョン押し出しラミネート法、ホットメルトラミネート、コエクストルージョン共押し出しラミネート法等の公知のラミネートフィルムの製造方法によって製造される。支持体の厚みは、特に限定されないが、好ましくは2~200μm、より好ましくは10~50μmである。2μm未満であると、自己支持性等の取扱い性が低下する傾向となり、200μmを超えると、違和感ごわごわ感を生じ、追従性が低下する傾向となる。剥離ライナーとしては、剥離処理剤からなる剥離処理剤層が剥離ライナー用の基材の表面に形成された剥離ライナーや、それ自体が剥離性の高いプラスチックフィルム、剥離ライナー用の基材の表面に、前記剥離性の高いプラスチックフィルムの素材による剥離層を形成した構成の剥離ライナーなどが挙げられる。剥離ライナーの剥離面は、基材の片面のみであってもよく、両面であってもよい。このような剥離ライナーにおいて、剥離処理剤としては、特に制限されず、例えば、長鎖アルキル基含有ポリマー、シリコーンポリマーシリコーン系剥離剤、フッ素系ポリマーフッ素系剥離剤などの剥離剤が挙げられる。剥離ライナー用の基材としては、例えば、ポリエチレンテレフタレートPETフィルム、ポリイミドフィルム、ポリプロピレンフィルム、ポリエチレンフィルム、ポリカーボネートフィルム、ポリエステルPETを除くフィルムなどのプラスチックフィルムやこれらのフィルムに金属を蒸着した金属蒸着プラスチックフィルム;和紙、洋紙、クラフト紙、グラシン紙、上質紙などの紙類;不織布、布などの繊維質材料による基材;金属箔などが挙げられる。また、それ自体が剥離性の高いプラスチックフィルムとしては、例えば、ポリエチレン低密度ポリエチレン、線状低密度ポリエチレン等、ポリプロピレン、エチレン-プロピレン共重合体等のエチレン-α-オレフィン共重合体ブロック共重合体又はランダム共重合体の他、これらの混合物からなるポリオレフィン系樹脂によるポリオレフィン系フィルム;テフロン登録商標製フィルムなどを用いることができる。なお、前記剥離ライナー用の基材の表面に形成される剥離層は、前記剥離性の高いプラスチックフィルムの素材を、前記剥離ライナー用の基材上に、ラミネート又はコーティングすることにより形成することができる。剥離ライナーの厚み全体厚としては、特に限定するものではないが、通常200μm以下、好ましくは25~100μmである。リザーバー型貼付製剤図2はリザーバー型貼付製剤の典型例であり、支持体5の片面に薬物貯蔵層4、薬物透過制御膜3、粘着層2’、剥離ライナー1の順に積層されている。リザーバー型貼付製剤の場合、通常、本発明の組成物は薬物貯蔵層に使用される。すなわち、本発明の組成物に薬物を配合した薬物含有組成物を調製し、これを薬物貯蔵層に適用する。薬物含有組成物には、さらに薬物安定化剤、ゲル化剤等を配合することができる。また、薬物含有組成物を不織布等に染み込ませることで薬物貯蔵層に適用することもできる。支持体5および剥離ライナー1に使用する材料、厚み等は、前述のマトリクス型貼付製剤のそれと基本的に同じである。薬物透過制御膜3には、平均孔径0.1~1μmを有する微孔性膜を挙げることができる。微孔性膜の材質としてはポリプロピレン、ポリエチレン等のポリオレフィン、ポリテトラフルオロエチレン等が使用される。当該薬物透過制御膜の厚みは通常1μm~200μmであるが、特に、製造の容易性や適度な剛軟性などの点から10μm~100μmが望ましい。以下、実施例及び比較例を示して本発明をより具体的に説明するが、本発明は以下の実施例によって限定されるものではない。後記において部、とあるは、それぞれ重量部、重量を意味する。<経皮吸収促進用組成物の調製>実施例1~6及び比較例1~11表1に示す量の原料を配合し、さらに飽和濃度以上の量の薬物をさらに加えて、よく攪拌したのち、ポリテトラフルオロエチレンPTFE製の孔径0.45μmのディスポーザブルフィルターでろ過することで、薬物を飽和濃度で含有する、貼付製剤用の薬物含有組成物を調製した。薬物には酸性薬物であるインドメタシンを用いた。表中の数字の単位は重量部である。表1中の略記の意味は以下の通りである。PG:プロピレングリコール、LA:ラウリルアルコール、ISA:イソステアリルアルコール、OA:オレイルアルコール、MEA:モノエタノールアミン、DEA:ジエタノールアミン、DIPA:ジイソプロパノールアミン、TEA:トリエタノールアミン、TIPA:トリイソプロパノールアミン、IND:インドメタシン実施例1~6および比較例1~11のインドメタシンの皮膚透過性を評価するために以下の試験試験例1を行った。表2がその結果である。試験例1皮膚透過性試験ヘアレスマウスの摘出皮膚を皮膚透過実験用セル有効面積9mmφに角質層側がドナー相、真皮側がレセプター相になるように装着し、上部から薬物を含有する経皮吸収促進用組成物127μLを加えて、24時間皮膚透過実験を行なった。レセプター液として脱気したPBS-溶液リン酸緩衝生理食塩水を用いた。経時的にレセプター液のサンプリングを行い、透過した薬物の濃度をHPLC高速液体クロマトグラフィーにて定量した。表2において、実施例1と、比較例4、6とを比較すると、多価アルコールであるプロピレングリコールのみを用いた比較例4、不飽和高級アルコールであるオレイルアルコールのみを用いた比較例6では薬物の透過性が非常に低いが、プロピレングリコールとオレイルアルコールを組み合わせた実施例1は比較例4、6に比較して薬物の透過性が著しく向上し、組み合わせによる薬物の透過性促進効果は相乗的であった。この結果から、多価アルコールであるプロピレングリコールと不飽和高級アルコールであるオレイルアルコールとの組み合わせにより、酸性薬物の経皮透過性が著しく促進されることが分かった。実施例2と、比較例4、6、9とを比較すると、多価アルコールであるプロピレングリコールのみを用いた比較例4、不飽和高級アルコールであるオレイルアルコールのみを用いた比較例6では薬物の透過性が非常に低いが、プロピレングリコールと有機アミンであるジイソプロパノールアミンを組み合わせた比較例9では比較例4、6に比較して薬物の透過性が促進された。そして、プロピレングリコールとオレイルアルコールとジイソプロパノールアミンを全て組み合わせた実施例2では薬物の透過性がさらに著しく向上しており、組み合わせによる薬物の経皮吸収促進効果は相乗的であった。実施例3と、比較例4、6、7とを比較すると多価アルコールであるプロピレングリコールのみを用いた比較例4、不飽和高級アルコールであるオレイルアルコールのみを用いた比較例6では薬物の透過性が非常に低いが、プロピレングリコールと有機アミンであるモノエタノールアミンを組み合わせた比較例7では比較例4、6に比較して薬物の透過性が促進された。そして、プロピレングリコールとオレイルアルコールとモノエタノールアミンを全て組み合わせた実施例3では薬物の透過性がさらに著しく向上し、組み合わせによる薬物の経皮吸収促進効果は相乗的であった。実施例4と、比較例4、6、8とを比較すると、多価アルコールであるプロピレングリコールのみを用いた比較例4、不飽和高級アルコールであるオレイルアルコールのみを用いた比較例6では薬物の透過性が非常に低いが、プロピレングリコールと有機アミンであるジエタノールアミンを組み合わせた比較例8では比較例4、6に比較して薬物の透過性が促進された。そして、プロピレングリコールとオレイルアルコールとジエタノールアミンを全て組み合わせた実施例4では薬物の透過性がさらに著しく向上し、組み合わせによる薬物の経皮吸収促進効果は相乗的であった。実施例5と比較例4、6、10とを比較すると、多価アルコールであるプロピレングリコールのみを用いた比較例4、不飽和高級アルコールであるオレイルアルコールのみを用いた比較例6では薬物の透過性が非常に低いが、プロピレングリコールと有機アミンであるトリエタノールアミンを組み合わせた比較例10では比較例4、6に比較して薬物の透過性が促進された。そして、プロピレングリコールとオレイルアルコールとトリエタノールアミンを全て組み合わせた実施例5では薬物の透過性がさらに著しく向上し、組み合わせによる薬物の経皮吸収促進効果は相乗的であった。実施例6と、比較例4、6、11とを比較すると、多価アルコールであるプロピレングリコールのみを用いた比較例4、不飽和高級アルコールであるオレイルアルコールのみを用いた比較例6では薬物の透過性が非常に低いが、プロピレングリコールと有機アミンであるトリイソプロパノールアミンを組み合わせた比較例11では比較例4、6に比較して薬物の透過性が促進された。そして、プロピレングリコールとオレイルアルコールとトリイソプロパノールアミンを全て組み合わせた実施例6では薬物の透過性がさらに著しく向上し、組み合わせによる薬物の経皮吸収促進効果は相乗的であった。以上の結果から、多価アルコールと不飽和高級アルコールと有機アミンとの組み合わせによって、酸性薬物の経皮透過性が著しく促進されること分かった。実施例7および比較例12、13表3に示す量の原料を配合し、飽和濃度以上の量の薬物をさらに加えて、よく攪拌したのち、ポリテトラフルオロエチレンPTFE製の孔径0.45μmのディスポーザブルフィルターでろ過することで、薬物を飽和濃度で含有する、経皮吸収促進用組成物を調製した。薬物には酸性薬物であるバルサルタンを用いた。表中の数字の単位は重量部である。註PG:プロピレングリコール、OA:オレイルアルコール、DIPA:ジイソプロパノールアミン、VAL:バルサルタン実施例7および比較例12、13のバルサルタンを飽和濃度で含む組成物について前記試験例1と同様の皮膚透過性試験を行った。表4がその結果である。実施例7と比較例12、13とを比較すると、多価アルコールであるプロピレングリコールのみを用いた比較例12では薬物の透過性が非常に低く、プロピレングリコールと有機アミンであるジイソプロパノールアミンを組み合わせた比較例13では比較例12によりも薬物の透過性が若干促進される。これらに対し、プロピレングリコールと不飽和高級アルコールであるオレイルアルコールと有機アミンであるジイソプロパノールアミンとを組み合わせた実施例7では薬物の透過性が著しく向上し、組み合わせによる薬物の経皮吸収促進効果は相乗的であった。実施例8、9および比較例14、15表5に示す量の原料を配合し、飽和濃度以上の量の薬物をさらに配合し、よく攪拌したのち、ポリテトラフルオロエチレンPTFE製の孔径0.45μmのディスポーザブルフィルターでろ過することで、薬物を飽和濃度で含有する、経皮吸収促進用組成物を調製した。薬物には塩基性薬物であるゾルミトリプタンを用いた。表中の数字の単位は重量部である。註PG:プロピレングリコール、OA:オレイルアルコール、DIPA:ジイソプロパノールアミン、ZLM:ゾルミトリプタン実施例8、9および比較例14、15のゾルミトリプタンを飽和濃度で含む組成物について前記試験例1と同様の皮膚透過性試験を行った。表6がその結果である。表6から、プロピレングリコールのみを用いた比較例14、プロピレングリコールと有機アミンであるジイソプロパノールアミンとを組み合わせた比較例15と比較して、プロピレングリコールと不飽和高級アルコールであるオレイルアルコールとを組み合わせた実施例8、プロピレングリコールと不飽和高級アルコールであるオレイルアルコールと有機アミンであるジイソプロパノールアミンとを組み合わせた実施例9では、薬物の透過性が著しく向上した。ただし、実施例8よりも実施例9は薬物の透過性が若干低くなっており、このことから、多価アルコールと不飽和高級アルコールにさらに有機アミンを組み合わせた組成物を塩基性薬物に適用した場合は、酸性薬物に適用した場合のような、有機アミンを組み合わせることによる薬物の透過性の顕著な向上効果は認められ難いことが分かった。実施例10、11および比較例16、17表7に示す量の原料を配合し、飽和濃度以上の量の薬物をさらに配合し、よく攪拌したのち、ポリテトラフルオロエチレンPTFE製の孔径0.45μmのディスポーザブルフィルターでろ過することで、薬物を飽和濃度で含有する、経皮吸収促進用組成物を調製した。薬物には中性薬物であるエストラジオールを用いた。表中の数字の単位は重量部である。註PG:プロピレングリコール、OA:オレイルアルコール、DIPA:ジイソプロパノールアミン、EST:エストラジオール実施例10、11および比較例16、17のエストラジオールを飽和濃度で含む組成物について前記試験例1と同様の皮膚透過性試験を行った。表8がその結果である。表8から、プロピレングリコールのみを用いた比較例16、プロピレングリコールと有機アミンであるジイソプロパノールアミンとを組み合わせた比較例17と比較して、プロピレングリコールと不飽和高級アルコールであるオレイルアルコールとを組み合わせた実施例10、プロピレングリコールと不飽和高級アルコールであるオレイルアルコールと有機アミンであるジイソプロパノールアミンとを組み合わせた実施例11では、薬物の透過性が向上した。ただし、実施例10と実施例11の透過性は同等であり、このことから、多価アルコールと不飽和高級アルコールにさらに有機アミンを組み合わせた組成物を中性薬物に適用した場合は、酸性薬物に適用した場合のような、有機アミンを組み合わせることによる透過性の顕著な向上効果は認められ難いことが分かった。<貼付製剤の調製>実施例121アクリル系ポリマー溶液の調製不活性ガス雰囲気下、アクリル酸2-エチルへキシル75部、N-ビニル-2-ピロリドン22部、アクリル酸3部およびアゾビスイソブチロニトリル0.2部を酢酸エチル中に加え、60°Cにて溶液重合させてアクリル系ポリマー溶液ポリマー固形分:28を得た。2アクリル系貼付製剤の調製上記の薬物を配合した本発明の経皮吸収促進用組成物30部にポリマー固形分49.7部となる量のアクリル系ポリマー溶液、ミリスチン酸イソプロピル20部、および0.3部の架橋剤を加えよく攪拌し、粘着層形成用組成物塗工液を得る。これを剥離ライナーとしてのポリエチレンテレフタレート以後、PETと記載するフィルム厚さ75μmの片面に、乾燥後の厚さが200μmになるように塗布し、乾燥して粘着剤層を形成する。その粘着剤層に、支持体としてのPETフィルム2μm厚さ-PET不織布目付け量12g/m2積層体の不織布面を貼り合わせた後、70°Cで48時間エージング処理粘着剤層の架橋処理を行い、積層シートを得る。積層シートを、貼付製剤の形状に切断加工後、酸素濃度3以下の雰囲気で包装容器に包装し、貼付製剤を得る。"